(57)【要約】【課題】  塗料の裏抜けがなく且つ局面への貼設が容易な塗装用マスキング用紙が得られるようにする。【解決手段】  厚さを４５〜６０μｍ、透気抵抗度を３０〜８０秒とし、ソフトネスを１３０〜３５０ｍＮ／１００ｍｍとすることにより、塗料の裏抜けがなく、曲面へ容易に貼設できる好適な塗装用マスキング用紙が得られるようにする。【特許請求の範囲】
【請求項１】
厚さが４５〜６０μｍ、透気抵抗度が３０〜８０秒であり、ソフトネスが１３０〜３５０ｍＮ／１００ｍｍであることを特徴とする塗装用マスキング用紙。
【請求項２】
密度が０．６〜０．９ｇ／ｃｍ3であることを特徴とする前記請求項１記載の塗装用マスキング用紙。
【請求項３】
針葉樹クラフトパルプ（ＮＫＰ）の配合率を４０〜８０重量％とし、針葉樹クラフトパルプ（ＮＫＰ）のカナディアンスタンダードフリーネス（ＣＳＦ）を３００〜４００ｍｌに調製して抄紙したことを特徴とする請求項１および２のいずれか一項記載の塗装用マスキング用紙。
【請求項４】
嵩高剤または柔軟剤が内添されていることを特徴とする前記請求項１〜３のいずれか一項記載の塗装用マスキング用紙。
【発明の詳細な説明】
【技術分野】
【０００１】
本願発明は、塗装用マスキング用紙に関するものである。
【背景技術】
【０００２】
塗装用マスキング用紙は、塗装の際に塗装面と非塗装面との境界を明確にし、非塗装面に塗料が付着しないことを目的に使用されている。塗装用マスキング用紙には、塗料が裏抜けしないことが要求されるとともに、局面部分にもうまく貼れるように柔軟性があることが必要である。
【０００３】
塗料の裏抜けを防止するために、紙の密度を高くすることが考えられる。紙の密度を高くするには、原料パルプのフリーネスを下げることや、澱粉や樹脂等を添加することが従来から考えられてきているが、このようにすると柔軟性がなくなってしまう。また、塗料の裏抜けを防止するために、坪量を増やすこともできるが、やはり柔軟性がなくなってしまい、塗料の裏抜けを防止することと柔軟性とを両立させることが難しかった。
【０００４】
ところで、置換度０．３〜０．６のカルボキシメチルセルロースを絶乾パルプ重量に対して０．０１〜３．０重量％添加することにより、優れたサイズ性、紙力を有し、加工適性に優れ、経済性も良好なマスキングペーパーを得るという技術が提案されている（特許文献１参照）。しかしながら、この特許文献１に開示されているマスキングペーパーは、本願発明のものと用途および要求品質が異なっている。
【０００５】
【特許文献１】特開２００３−２７３９１号公報。
【発明の開示】
【発明が解決しようとする課題】
【０００６】
本発明者らは、鋭意研究を重ねた結果、厚さと透気抵抗度とソフトネスとを所定範囲内に規定することにより、塗料の裏抜けがなく且つ局面への貼設が容易な塗装用マスキング用紙が得られることを見出し、本発明を完成するに至った。
【０００７】
本願発明は、上記の点に鑑みてなされたもので、塗料の裏抜けがなく且つ局面への貼設が容易な塗装用マスキング用紙が得られるようにすることを目的としている。
【課題を解決するための手段】
【０００８】
本願発明の塗装用マスキング用紙は、厚さが４５〜６０μｍ、透気抵抗度が３０〜８０秒であり、ソフトネスが１３０〜３５０ｍＮ／１００ｍｍであることを特徴としている。
【０００９】
上記のように構成したことにより、塗料の裏抜けがなく、局面へ容易に貼設できる塗装用マスキング用紙が得られる。
【００１０】
厚さは、上記数値範囲が好適であり、厚さが４５μｍ未満になると、塗料の裏抜けが生じるおそれがあるし、６０μｍを超えると、柔軟性が不足することとなる。
【００１１】
透気抵抗度は、上記数値範囲が好適であるが、３０〜６０秒の範囲とするのがより好ましい。なお、透気抵抗度が３０秒未満になると、塗料の裏抜けが生じるおそれがあるし、８０秒を超えると、柔軟性を損なうおそれがある。
【００１２】
また、ソフトネスは、上記数値範囲が好適であるが、１５０〜２８０ｍＮ／１００ｍｍの範囲とするのがより好ましい。なお、ソフトネスが１３０ｍＮ／１００ｍｍ未満となると、厚さが不足して塗料の裏抜けが生じるおそれがあるし、３５０ｍＮ／１００ｍｍを超えると、柔軟性が不足し、局面への貼設作業性が悪化する。
【００１３】
本願発明の塗装用マスキング用紙において、密度を０．６〜０．９ｇ／ｃｍ3とした場合、塗料の裏抜け防止と柔軟性とをより確実に両立させることができる。
【００１４】
また、本願発明の塗装用マスキング用紙において、針葉樹クラフトパルプ（以下、ＮＫＰと略称する）の配合率を４０〜８０重量％とし、ＮＫＰのカナディアンスタンダードフリーネス（以下、ＣＳＦと略称する）を３００〜４００ｍｌに調製して抄紙した場合、高い透気抵抗度を確保できる。
【００１５】
また、本願発明の塗装用マスキング用紙において、嵩高剤または柔軟剤を内添した場合、柔軟性を確保することができる。
【発明の効果】
【００１６】
本願発明の塗装用マスキング用紙によれば、厚さを４５〜６０μｍ、透気抵抗度を３０〜８０秒とし、ソフトネスを１３０〜３５０ｍＮ／１００ｍｍとすることにより、塗料の裏抜けがなく、曲面へ容易に貼設できる塗装用マスキング用紙が得られるという効果がある。
【００１７】
本願発明の塗装用マスキング用紙において、密度を０．６〜０．９ｇ／ｃｍ3とした場合、高い透気抵抗度と柔軟性とをより確実に両立させることができる。
【００１８】
また、本願発明の塗装用マスキング用紙において、ＮＫＰの配合率を４０〜８０重量％とし、ＮＫＰのフリーネスを３００〜４００ｍｌに調製して抄紙した場合、高い透気抵抗度と柔軟性とを確保できる。
【００１９】
また、本願発明の塗装用マスキング用紙において、嵩高剤または柔軟剤を内添した場合、高い透気抵抗度と柔軟性を確保することができる。
【発明を実施するための最良の形態】
【００２０】
以下、本願発明を好適な実施の形態について説明する。
【００２１】
この塗装用マスキング用紙は、塗装用の表面保護紙として使用されるものであり、厚さが４５〜６０μｍ、透気抵抗度が３０〜８０秒であり、ソフトネスが１３０〜３５０ｍＮ／１００ｍｍであることを特徴としている。
【００２２】
上記のように構成したことにより、塗料の裏抜けがなく、曲面へ容易に貼設できる塗装用マスキング用紙が得られる。
【００２３】
厚さは、上記数値範囲が好適であり、厚さが４５μｍ未満になると、塗料の裏抜けが生じるおそれがあるし、６０μｍを超えると、柔軟性が不足することとなる。ここで、厚さは、ＪＩＳ  Ｐ  ８１１８に準じて測定される。
【００２４】
透気抵抗度は、上記数値範囲が好適であるが、３０〜６０秒の範囲とするのがより好ましい。なお、透気抵抗度が３０秒未満になると、塗料の裏抜けが生じるおそれがあるし、８０秒を超えると、柔軟性を損なうおそれがある。ここで、透気抵抗度は、ＪＩＳ  Ｐ  ８１１７に準じて測定される。
【００２５】
また、ソフトネスは、上記数値範囲が好適であるが、１５０〜２８０ｍＮ／１００ｍｍの範囲とするのがより好ましい。なお、ソフトネスが１３０ｍＮ／１００ｍｍ未満となると、厚さが不足して塗料の裏抜けが生じるおそれがあるし、３５０ｍＮ／１００ｍｍを超えると、柔軟性が不足し、局面への貼設作業性が悪化する。ここで、ソフトネスは、Ｊ．Ｔａｐｐｉ  Ｎｏ．３４に準じて測定した柔らかさの縦を（Ａ）ｍＮ／１００ｍｍと柔らかさの横を（Ｂ）ｍＮ／１００ｍｍとした場合、√（Ａ×Ｂ）で算出した値とされる。
【００２６】
本願発明の塗装用マスキング用紙において、密度を０．６〜０．９ｇ／ｃｍ3とした場合、高い透気抵抗度と柔軟性とをより確実に両立させることができる。ここで、密度は、ＪＩＳ  Ｐ  ８１１８に準じて測定される。
【００２７】
また、本願発明の塗装用マスキング用紙において、針葉樹クラフトパルプ（ＮＫＰ）の配合率を４０〜８０重量％とし、針葉樹クラフトパルプ（ＮＫＰ）のカナディアンスタンダードフリーネス（ＣＳＦ）を３００〜４００ｍｌに調製して抄紙した場合、高い透気抵抗度を確保できる。なお、針葉樹クラフトパルプ（ＮＫＰ）の配合率が４０重量％未満になると、透気抵抗度が低くなり、塗料の裏抜けが生じやすくなるし、８０重量％を超えると、ソフトネスが高くなり、柔軟性が悪くなるほか、地合が悪くなり、好ましくない。針葉樹クラフトパルプ（ＮＫＰ）のカナディアンスタンダードフリーネス（ＣＳＦ）が３００ｍｌ未満になると、厚さが低くなり、４００ｍｌを超えると、透気抵抗度が低くなる。なお、針葉樹クラフトパルプ（ＮＫＰ）以外の原料パルプは、広葉樹クラフトパルプ（ＬＫＰ）とされ、そのカナディアンスタンダードフリーネス（ＣＳＦ）は２００〜４００ｍｌに調製される。また、広葉樹クラフトパルプ（ＬＫＰ）の代わりにフリーネス（ＣＳＦ）が２００〜４００ｍｌの範囲の古紙パルプを使用することもできるし、ケナフ、バガス、麻等の非木材パルプを使用することもできる。
【００２８】
上述した針葉樹クラフトパルプは、針葉樹未晒クラフトパルプ（ＮＵＫＰ）であってもよく、針葉樹晒クラフトパルプ（ＮＢＫＰ）であってもよい。上述した広葉樹クラフトパルプは、広葉樹未晒クラフトパルプ（ＬＵＫＰ）であってもよく、広葉樹晒クラフトパルプ（ＬＢＫＰ）であってもよい。
【００２９】
ここで、カナディアンスタンダートフリーネス（ＣＳＦ）は、ＪＩＳ  Ｐ８１２１に準じて測定される。
【００３０】
また、本願発明の塗装用マスキング用紙において、嵩高剤または柔軟剤を内添した場合、柔軟性を確保することができる。嵩高剤または柔軟剤の添加量は、１０〜２０ｋｇ／ｔとするのが望ましい。
【００３１】
本願発明に用いられる嵩高剤としては、例えば高級アルコール及び高級脂肪酸のアルキレンオキサイド化合物等のノニオン性の界面活性剤が挙げられる。柔軟剤としては、例えばグリセリン、ポリエチレングリコール、尿素、パラフィン乳化物、第４級アンモニウム塩が挙げられる。特に嵩高効果と柔軟性付与効果の優れたものが好適に使用することができる。
【００３２】
次に、本願発明を、下記表１に示す実施例１〜７および比較例１〜６に基づいて詳述する。なお、本願発明は、これらの実施例によって限定されるものではない。
【００３３】
実施例１
原料
針葉樹未晒クラフトパルプ（ＮＵＫＰ）配合率６０重量％（フリーネス３８０ｍｌＣＳＦ）、広葉樹未晒クラフトパルプ（ＬＵＫＰ）配合率４０重量％（フリーネス２６０ｍｌＣＳＦ）のパルプを用いた。
【００３４】
内添薬品・添加量
硫酸バンド４０ｋｇ／パルプトン、ロジンエマルジョンサイズ８ｋｇ／パルプトン、嵩高剤〔商品名：ＰＴ２０３Ｈ；星光ＰＭＣ株式会社製〕２０ｋｇ／パルプトン、ヤンキードライヤー剥離剤〔商品名：ベルトールＮ−８５６；近代化学工業（株）製〕を使用し、長網ヤンキー抄紙機で厚さが５０μｍになるように坪量を調製して塗装用マスキング用紙を抄造した。
【００３５】
実施例２〜７および比較例１〜６
原料、原料フリーネス、嵩高剤／柔軟剤の種類、添加量を表１の通りにし、厚さを表２の通りにした以外は実施例１と同様にして、塗装用マスキング用紙を抄造した。
【００３６】
実施例及び比較例にて製造した塗装用マスキング用紙の坪量、密度、透気抵抗度、ソフトネスの測定結果及び塗料の裏抜け、柔軟性を評価した結果を表２に示す。
《塗料の裏抜けと柔軟性の評価方法》
自動車整備工場で塗装担当している５名により、実施例１〜７および比較例１〜６で作製した塗装用マスキング用紙を使用して自動車の塗装を行い、塗料の裏抜けと柔軟性について評価した。次の基準で評価した。
＜塗料の裏抜けの評価＞
◎：５名全員が非塗装面への塗料の付着がないとの評価であった。
【００３７】
○：４名が非塗装面への塗料の付着がないとの評価であった。
【００３８】
△：３名が非塗装面への塗料の付着がないとの評価であった。
【００３９】
×：非塗装面への塗料の付着がないとの評価が２名以下であった。
＜柔軟性評価＞
◎：５名全員が良好との評価であった。
【００４０】
○：４名が良好との評価であった。
【００４１】
△：１〜３名が良好との評価であった。
【００４２】
×：良好と評価したものがいなかった。
【００４３】
【表１】
2005154914.tif 000002
【００４４】
【表２】
2005154914.tif 000003
【００４５】
上記表２に示す結果によれば、実施例１〜７では、塗料の裏抜け、柔軟性ともに良好な結果となっているのに対し、比較例１〜６では、塗料の裏抜け、柔軟性の少なくとも一方の評価が悪くなった。